(57)【特許請求の範囲】
【請求項１】
複数の吐出ノズル口を備えた充填ノズルを用い、複数の色のスラリー状化粧料が積層するように、前記複数の吐出ノズル口から同時に前記スラリー状化粧料を容器に吐出させ、前記容器又は前記充填ノズルを移動させながら前記容器に充填し、この積層されたスラリー状化粧料を圧縮成型し、乾燥させることを特徴とする多色化粧料の製造方法。
【請求項２】
前記複数の吐出ノズル口は、前記充填ノズルにおいて上下方向及びこれに直交する横方向に並設されていることを特徴とする請求項１記載の多色化粧料の製造方法。
【請求項３】
前記スラリー状化粧料の硬度は、０．１９〜１．２０Ｎであることを特徴とする請求項１又は２記載の多色化粧料の製造方法。
【請求項４】
乾燥後の表層の化粧料の一部を、それより下層の化粧料が露出するように、レーザー又はドリルにより切削することを特徴とする請求項１〜３の何れか一項に記載の多色化粧料の製造方法。
【発明の詳細な説明】
【技術分野】
【０００１】
本発明は、多色化粧料の製造方法に関する。
【背景技術】
【０００２】
従来、例えばファンデーション、アイシャドウ等の化粧料として、複数の色の化粧料を積層させたものが知られている（例えば、特許文献１参照）。この特許文献１に記載の化粧料にあっては、複数層の多色積層構造を有し、この化粧料を製造する方法として、先ず、スラリー状化粧料を化粧皿内に充填し、この充填された化粧料を上方からプレスすることで下打型層を得、次いで、化粧皿内の下打型層上に別色のスラリー状化粧料を充填し、この充填された別色の化粧料を上方からプレスすることで、上打型層を得る方法が記載されている。
【先行技術文献】
【特許文献】
【０００３】
【特許文献１】特開２０１１−５７５７３号公報
【発明の概要】
【発明が解決しようとする課題】
【０００４】
しかしながら、上記特許文献１に記載の多色化粧料の製造方法では、化粧料の充填工程、プレス工程が多く、製造が煩雑で製造コストが高くなるという問題がある。
【０００５】
また、積層している層同士の密着性が弱く、乾燥すると層同士が互いに剥離してしまうという品質上の問題もある。
【０００６】
そこで、本発明は、製造コストの低減及び品質の向上が図られる多色化粧料の製造方法を提供することを目的としている。
【課題を解決するための手段】
【０００７】
本発明による多色化粧料の製造方法は、複数の吐出ノズル口を備えた充填ノズルを用い、複数の色のスラリー状化粧料が積層するように、複数の吐出ノズル口から同時にスラリー状化粧料を容器に吐出させ、容器又は充填ノズルを移動させながら容器に充填し、この積層されたスラリー状化粧料を圧縮成型し、乾燥させることを特徴としている。
【０００８】
このような多色化粧料の製造方法によれば、従来技術のようにスラリー状化粧料を容器に１層ごと充填しその都度圧縮成型する、というのではなく、複数の色のスラリー状化粧料が積層するように充填ノズルによりスラリー状化粧料を容器に同時に充填し、これらを一度に圧縮成型し乾燥するようにしているため、製造工程数が減らされ製造コストの低減が図られると共に、層同士の密着性が高められて層同士の剥離が防止され品質の向上が図られる。
【０００９】
ここで、上記作用を効果的に奏する構成としては、具体的には、複数の吐出ノズル口は、充填ノズルにおいて上下方向及びこれに直交する横方向に並設される構成が挙げられる。
【００１０】
また、スラリー状化粧料の硬度が、０．１９〜１．２０Ｎであると、各スラリー状化粧料を同時に吐出した場合の多層成型性に優れると共に、多層のスラリー状化粧料を一度に圧縮成型し、乾燥した場合に層同士が剥離し難くなる。
【００１１】
また、乾燥後の表層の化粧料の一部を、それより下層の化粧料が露出するように、レーザー又はドリルにより切削するようにすると、違う色の下層を強調して見せることができ、美観を高め得る。
【発明の効果】
【００１２】
このように本発明によれば、製造コストの低減及び品質の向上を図ることができる多色化粧料の製造方法を提供することが可能となる。
【図面の簡単な説明】
【００１３】
【図１】本発明の一実施形態に係る多色化粧料の製造方法に用いられる多層用充填ノズルを示す斜視図である。
【図２】図１に示す多層用充填ノズルの平面図である。
【図３】図１及び図２に示す多層用充填ノズルを用いスラリー状化粧料を中皿に吐出している様子を示す斜視図である。
【図４】得られた多色化粧料を中皿と共に示す斜視図である。
【図５】得られた多色化粧料のみを示す斜視図である。
【発明を実施するための形態】
【００１４】
以下、添付図面を参照して、本発明の一実施形態について詳細に説明する。図１は、本発明の一実施形態に係る多色化粧料の製造方法に用いられる多層用充填ノズルを示す斜視図、図２は、多層用充填ノズルの平面図、図３は、多層用充填ノズルを用いスラリー状化粧料を中皿に吐出している様子を示す斜視図、図４は、多色化粧料を中皿と共に示す斜視図、図５は、得られた多色化粧料のみを示す斜視図である。
【００１５】
本実施形態の多色化粧料の製造方法は、例えば、チークパウダー、ファンデーション、アイシャドウ等の多色化粧料を得るためのものであり、互いに色の異なる多色のスラリー状化粧料を用意する前工程と、この互いに色の異なるスラリー状化粧料を図１〜図３に示す多層用充填ノズル（充填ノズル）１０を用いて中皿４に充填する充填工程と、中皿４の充填物を圧縮成型、乾燥する後工程と、を備えている。
【００１６】
前工程では、粉末化粧料を構成する多種の粉末を混合し、この混合物に油分を添加して例えばミキサ等で十分撹拌し、これに溶剤を加え混練することで、所定の粘性を有するスラリー状化粧料を得る。そして、ここでは、上記粉末を構成する顔料の色を変えることで、互いに色の異なるスラリー状化粧料を複数色用意する。
【００１７】
充填工程では、先の前工程で得た互いに色の異なるスラリー状化粧料を、例えばコンパクト等の中皿（金皿や樹脂皿等の化粧皿）４に積層すべく充填機を用いて充填する。この充填機は、スラリー状化粧料を吐出する吐出ノズル口が複数配設された多層用充填ノズル１０、チューブ、押出機等を具備している。以下、充填機ついて詳説する。
【００１８】
充填機を構成し本実施形態の特徴を成す多層用充填ノズル１０は、図１〜図３に示すように、略直方体形状を成し、一方の側面（図２の左側の面）に、開口された複数の吐出ノズル口１ａ，１ｂ，２ａ，２ｂ，３ａ，３ｂをそれぞれ有している。これらの吐出ノズル口１ａ〜３ｂは、一方の側面において、上下方向（短尺方向）に直交する横方向（長尺方向）に延びる、例えば長方形状の開口とされている。
【００１９】
一方の側面において、吐出ノズル口１ａ，１ｂは、上下方向（積層方向）の上側に設けられると共に横方向に並設され、吐出ノズル口３ａ，３ｂは、上下方向の下側に設けられると共に横方向に並設され、吐出ノズル口２ａ，２ｂは、上下方向の中間に設けられると共に横方向に並設されている。
【００２０】
この多層用充填ノズル１０の内部には、各吐出ノズル口１ａ〜３ｂにそれぞれ繋がり反対側の側面（図２の右側の面）まで延びる流路１ｃ，１ｄ，２ｃ，２ｄ，３ｃ，３ｄが各々設けられると共に、当該反対側の側面に、各流路１ｃ，１ｄ，２ｃ，２ｄ，３ｃ，３ｄにそれぞれ連通し外側に突出するパイプ状の接続部１ｅ，１ｆ，２ｅ，２ｆ，３ｅ，３ｆが各々設けられている。なお、図面にあっては、図が煩雑になるのを避けるために、流路２ｃ，３ｃは描かれていない。
【００２１】
そして、吐出ノズル口１ａは、流路１ｃ、接続口１ｅが接続されるチューブ１１を介して第１押出機に接続され、吐出ノズル口１ｂは、流路１ｄ、接続口１ｆが接続されるチューブ１２を介して第２押出機に接続され、吐出ノズル口２ａは、流路２ｃ、接続口２ｅが接続されるチューブ１３を介して第３押出機に接続され、吐出ノズル口２ｂは、流路２ｄ、接続口２ｆが接続されるチューブ１４を介して第４押出機に接続され、吐出ノズル口３ａは、流路３ｃ、接続口３ｅが接続されるチューブ１５を介して第５押出機に接続され、吐出ノズル口３ｂは、流路３ｄ、接続口３ｆが接続されるチューブ１６を介して第６押出機に接続されている。
【００２２】
これらの各押出機は、その内部に各々充填されるスラリー状化粧料を各チューブ１１〜１６を介して各吐出ノズル口１ａ〜３ｂに各々押し出すためのものである。
【００２３】
そして、このような構成の充填機を用いる充填工程では、先の前工程で用意した互いに色の異なるスラリー状化粧料を、第１〜第６押出機に各々充填する。
【００２４】
次いで、押出機を操作し、各スラリー状化粧料を同時に中皿４に吐出させる。具体的には、図３に示すように、吐出ノズル口１ａから例えば黄色のスラリー状化粧料１ｊを、吐出ノズル口１ｂから例えば紫色のスラリー状化粧料１ｋを、吐出ノズル口２ａから例えば青色のスラリー状化粧料２ｊを、吐出ノズル口２ｂから例えば赤色のスラリー状化粧料２ｋを、吐出ノズル口３ａから例えばピンク色のスラリー状化粧料３ｊを、吐出ノズル口３ｂから例えば緑色のスラリー状化粧料３ｋを、同時に中皿４に吐出させる。
【００２５】
これにより、中皿４には、吐出ノズル口３ａからの例えばピンク色のスラリー状化粧料３ｊ、吐出ノズル口３ｂからの例えば緑色のスラリー状化粧料３ｋから成る下層と、吐出ノズル口２ａからの例えば青色のスラリー状化粧料２ｊ、吐出ノズル口２ｂからの例えば赤色のスラリー状化粧料２ｋから成る中層と、吐出ノズル口１ａからの例えば黄色のスラリー状化粧料１ｊ、吐出ノズル口１ｂからの例えば紫色のスラリー状化粧料１ｋから成る表層と、を有する３層のスラリー状化粧料が積層される（図５参照）。
【００２６】
そして、スラリー状化粧料１ｊ〜３ｋの吐出の際には、中皿４を例えば曲線状に移動させながらスラリー状化粧料１ｊ〜３ｋを各吐出ノズル口１ａ〜３ｂから同時に吐出させる。すると、横方向に隣り合うスラリー状化粧料同士の境界線Ｂが曲線形状を描く模様が形成される（図４及び図５参照）。
【００２７】
なお、ここでは、特に好適であるとして、中皿４を移動させるようにしているが、多層用充填ノズル１０を移動させるようにしても良い。また、曲線状ではなく、直線状に移動させて境界線Ｂを直線形状としても良い。
【００２８】
そして、上記充填工程の後工程として、中皿４に積層された多色のスラリー状化粧料１ｊ〜３ｋを、中皿４内で例えば濾紙や不織布等を介して例えばプレス機等でプレスすることで一度に圧縮成型し、さらに乾燥することで溶剤を除去し、これにより、積層された多色化粧料が得られる。
【００２９】
この後工程にあっては、追加処理として、乾燥後の表層の化粧料の一部を、それより下層である２層目（中層）の化粧料が露出するように、レーザー又はドリルにより、例えばＴ文字形状に切削する処理を行い、これにより、図４及び図５に示すように、より美観が高められた多色化粧料２０を得る。
【００３０】
このように、本実施形態においては、従来技術のようにスラリー状化粧料を容器に１層ごと充填しその都度圧縮成型する、というのではなく、複数の色のスラリー状化粧料１ｊ，１ｋ，２ｊ，２ｋ，３ｊ，３ｋが積層するように多層用充填ノズル１０によりスラリー状化粧料１ｊ〜３ｋを中皿４に同時に充填し、これらを一度に圧縮成型し乾燥するようにしているため、製造工程数が減らされ製造コストの低減を図ることができると共に、層同士の密着性が高められて層同士の剥離が防止され品質の向上を図ることができる。
【００３１】
また、乾燥後の表層の化粧料の一部を、それより下層の化粧料が露出するように、レーザー又はドリルにより切削しているため、違う色の下層を強調して見せることができ、美観を高めることができる。
【００３２】
なお、本実施形態では、化粧料を３層にしているが、複数層であれば良く、２層でも４層以上でも良い。この場合には、層数に合わせて、吐出ノズル口及び流路の上下方向の数を変更した多層用充填ノズルを用いれば良い。
【００３３】
また、ここでは、１層に２色の化粧料を隣り合わせに形成するようにしているが、１層に単色でも３色以上形成するようにしても良い。この場合には、色数に合わせて、吐出ノズル口及び流路の横方向の数を変更した多層用充填ノズルを用いれば良い。
【００３４】
さらにまた、多色化粧料は、全ての色が異色である必要はなく、上下方向のいずれかで隣り合う化粧料同士が異色であれば良い。
【００３５】
なお、化粧料の最上層にパール感やラメ感を持たせるには、粒度の大きいパール剤、ラメ剤が充填時に沈降しやすいため、最上層を薄く積層することが好ましい。
【００３６】
次に、スラリー状化粧料（湿式バルク）の硬度と多層成型性との関係、及び、スラリー状化粧料の硬度と多色化粧料の層同士の剥離し難さとの関係に関して説明する。
【００３７】
先ず、１００ｇ滅菌瓶に８０ｃｃのスラリー状化粧料を採取し、撹拌治具で２分間十分に掻き混ぜた後、中皿に充填し、この中皿を１０ｃｍの高さからＰタイル（タジマ社製）上に皿底面が下になるようにして垂直に２０回落下させたものを、株式会社レオテック社「ＦＵＤＯＨ  レオメータ」を用い、以下の条件で測定した。
【００３８】
アダプターとしては、直径２０ｍｍの円板（針）を備えた押棒を用い、針入深度１０ｍｍ、アップスピード６ｃｍ／分、チャートスピード２ｃｍ／分、フルスケール０．９８Ｎ（測定値０．９８Ｎ未満の場合）、フルスケール１９．６Ｎ（測定値０．９８Ｎ以上、１９．６未満の場合）で、硬度を測定した。
【００３９】
そして、そのような硬度のスラリー状化粧料を上記多層用充填ノズル１０を用いて多層に積層しその充填時の積層状態である多層成型性を目視にて評価した。以下の表１の左側にその結果を示す。表１において、◎は多層成型が綺麗にできることを示し、○は多層成型できるが若干境界線が滲むことを示し、△は多層成型できるが境界線が滲むことを示している。
【００４０】
また、上記硬度のスラリー状化粧料を上記多層用充填ノズル１０を用いて中皿に多層に積層し圧縮成型、乾燥したものを、３０ｃｍの高さからＰタイル上に皿底面が下になるようにして垂直に落下させたときの表層の剥離状態を目視にて評価した。以下の表１の右側にその結果を示す。表１において、◎は５回の落下でも剥離が認められないことを示し、○は３〜５回の落下で剥離が認められることを示し、△は２回目の落下で剥離が認められることを示している。
【００４１】
【表１】
0005592315.tif 000002
【００４２】
表１より分かるように、スラリー状化粧料の硬度が０．１９〜１．２０Ｎであると、多層成型性及び剥離し難さの両方とも△がなく○以上（一方は◎）であり、多層成型性に優れると共に層同士が剥離し難い状態であって好ましく、０．２９〜０．９０Ｎであると、多層成型性及び剥離し難さの両方とも◎であり、特に好ましい。
【００４３】
以上、本発明をその実施形態に基づき具体的に説明したが、本発明は上記実施形態に限定されるものではなく、例えば、上記実施形態においては、特に好適であるとして、複数の色のスラリー状化粧料を中皿４に充填し多色化粧料を成型するようにしているが、複数の色のスラリー状化粧料を中皿４以外の例えばコンパクト等の収容凹部に直接充填して多色化粧料を成型する場合にも適用でき、要は、中皿や収容凹部等の容器に多色化粧料を成型する場合に適用できる。
【符号の説明】
【００４４】
１ａ，１ｂ，２ａ，２ｂ，３ａ，３ｂ…吐出ノズル口、１ｊ，１ｋ，２ｊ，２ｋ，３ｊ，３ｋ…スラリー状化粧料、４…中皿（容器）、１０…多層用充填ノズル（充填ノズル）、２０…多色化粧料。
【図１】
0005592315.tif 000003
【図２】
0005592315.tif 000004
【図３】
0005592315.tif 000005
【図４】
0005592315.tif 000006
【図５】
0005592315.tif 000007